(57)【要約】【課題】本発明は、合成ポリマーを足場とする三次元細胞培養において、ポリマーの分解産物による培養に対する阻害作用を低減する培養組成物を提供することを課題とする。【解決手段】本発明は少なくとも、細胞の他に少なくとも固体合成ポリマーと液体培地からなる動物細胞培養において、液体培地体積がポリマーかさ体積の５倍以上あることを特徴とする培養組成物に関する。【選択図】　図１
2004049197.tif 000002
【特許請求の範囲】
【請求項１】
細胞の他に少なくとも固体合成ポリマーと液体培地からなる動物細胞培養において、液体培地体積がポリマーかさ体積の５倍以上あることを特徴とする培養組成物。
【請求項２】
細胞の他に少なくとも内部にゲルを含む多孔性の合成ポリマーと液体培地からなる動物細胞培養において、液体培地体積が培養におけるポリマーかさ体積の５倍以上あることを特徴とする培養組成物。
【請求項３】
固体ポリマーが生分解性ポリマーである請求項１に記載の培養組成物。
【請求項４】
多孔性のポリマーが生分解性ポリマーである請求項２に記載の培養組成物。
【請求項５】
動物細胞が間葉系細胞である請求項３に記載の培養組成物。
【請求項６】
動物細胞が間葉系細胞である請求項４に記載の培養組成物。
【発明の詳細な説明】
【０００１】
【産業上の利用分野】
本発明は、合成ポリマーを含む細胞培養組成物に係わる。
【０００２】
【従来の技術】
近年ヒト細胞などの動物細胞を用いた組織再生に関する基礎的知見が多々発見されその臨床応用に期待が寄せられている。それに用いる細胞としては，分化がほぼ終了した細胞と未分化で多分化能を有した細胞とに分けられる。前者の例をしては，皮膚表皮細胞を用いた培養皮膚形成、患者の関節軟骨を正常部位から疾患部位へ移植する軟骨移植などがある。また、後者の例として，骨髄中にある造血幹細胞を用いた血液系、免疫系細胞の増殖，移植、同じく骨髄中にある間葉系幹細胞から骨，軟骨、筋肉の再生などが考えられる。さらに受精卵中の細胞に由来する胚由来幹細胞（ＥＳ細胞）はすべての組織のすべての細胞に分化する能力を保持していると考えられており、組織再生に利用できる可能性がある。
【０００３】ここで、このような組織再生に必要な三要素がある。この第１は上記のような種々の細胞である。第２に必要な要素は、細胞の分化を促進したり、性能を維持したり、増殖させるのに必要な生理活性物質である。この生理活性物質には、増殖因子やサイトカインなどがある。さらに、大部分の動物細胞は浮遊状態では増殖はもちろんのこと生存もできず、どこかに接着する必要がある。この細胞が接着する場所のことを足場といい、これが第３の要素である。また、細胞を用いて組織を再生するということは、通常の細胞培養のように培養器（ディッシュ）底面に平面的に細胞を培養するだけでは不十分であり、立体的な形状を持った三次元的な培養が必要となる。そのために細胞の足場となるために種々の材料が研究開発されている。天然物質からなる足場としてコラーゲンやアガロースなどのゲルに細胞を包埋して培養する方法があるが、これらのゲルは細胞に対する親和性が高いという長所があるが、機械的な強度が低い点が欠点である。そこで、人工的な高分子材料を用いた三次元的な足場材料が種々考案されている。人工的な足場材料のうち、ポリエステル、ポリエチレン、セラミックスなどは優れた機械的強度があるが、生体中に移植したあとほとんど分解されないという特徴を持つ。これに対して、移植後、足場材料が消失したほうが臨床上好ましい場合が多く、このような理由から、移植後に生体内で消失される生体吸収性高分子が研究されている。生体吸収性高分子の生体内における分解のメカニズムには、酵素的なものや非酵素的なものがある。このような生体吸収性高分子の代表例として、ポリＬ乳酸（ＰＬＬＡ）、ポリグリコール酸（ＰＧＡ）、乳酸ポリグリコール酸共重合体（ＰＬＧＡ）などがある。特に乳酸ポリグリコール酸共重合体（ＰＬＧＡ）は、創傷部を覆い保護することにより創傷の治癒を促進する効果があり、既に創傷被覆材として例えばバイクリルメッシュ（ジョンソン・エンド・ジョンソン社、医療用具承認番号：１６３００ＢＺＹ０１１５２０００）の商品名で市販され医療応用されている。したがって、乳酸ポリグリコール酸共重合体（ＰＬＧＡ）は人体へ用いた際の安全性が既に認められているという点で、本発明に用いる生体吸収性高分子としては特に有用である。
【０００４】生体吸収性高分子と生体非吸収性高分子とではその分解速度には差があるが、いずれにしてもこのような人工的なポリマーを足場に用いる場合、それらは徐々に分解され、モノマーやオリゴマー、あるいはそれらの修飾物等、分解産物が生じる。このような足場を用いた再生培養物を体内に移植する時、これら分解産物が顕著な毒性を示さないものが通常選択される。この場合、分解産物自体が無毒な場合と、分解産物自体は有毒だが体内での分解速度が遅い、血液などの体液により希釈されるために毒性を示さない場合とが考えられる。このような場合でも、移植前の培養段階では、希釈が行われない、細胞の分解活性が高い、などの理由により分解産物が培養物内に高濃度に蓄積され、培養の進行を阻害することが多かった。
【０００５】
【発明が解決しようとする課題】
本発明は、合成ポリマーを足場とする三次元細胞培養において、ポリマーの分解産物による培養に対する阻害作用を低減する培養組成物を提供することを課題とする。
【０００６】
【課題を解決するための手段】
上述の課題を解決すべく鋭意検討した結果、本発明を完成させたものである。即ち、本発明は少なくとも、細胞の他に少なくとも固体合成ポリマーと液体培地からなる動物細胞培養において、液体培地体積がポリマーかさ体積の５倍以上あることを特徴とする培養組成物に関する。
【０００７】
本発明で用いる細胞は、動物由来の細胞であり、動物の種類としては鳥類、爬虫類、両生類、魚類、哺乳類などを挙げることができる。哺乳類動物としては、たとえばヒト、サル、ウシ、ブタ、ヒツジ、ウマ、ネズミなどを例としてあげることができる。また、動物から採取してから一般的に５０回程度までの限られた回数のみ分裂、増殖できる初代細胞および動物から採取された後一般に５０回以上の多数回分裂、増殖できる細胞株の両方とも用いることができる。初代細胞を採取する部位としては、たとえば、肝臓、心臓、膵臓、皮膚、骨、軟骨、骨髄などを例として挙げることができる。初代細胞の例として、ラット初代肝細胞、マウス初代骨髄細胞、ブタ初代肝細胞、ヒト初代臍帯血細胞などを挙げることができる。細胞株の例としては、チャイニーズハムスター卵巣細胞株ＣＨＯ細胞、ヒト子宮癌細胞株ＨｅＬａ、アフリカミドリザル腎細胞株Ｖｅｒｏ細胞、ヒト肝ガン細胞株Ｈｕｈ７細胞などを挙げることができる。また、以上にあげた細胞に対して、プラスミドの導入、ウイルス感染などの手段により遺伝子操作を施して得られた細胞も本発明で用いることができる。また、細胞の分化状態に関しては、ほぼ全能性を持ったＥＳ細胞株など、限られた範囲の多分化能をもった造血幹細胞、間葉系幹細胞などの幹細胞、分化がほぼ終了している皮膚表皮細胞、関節軟骨細胞、肝臓実質細胞など、のすべての分化段階の細胞を含む。
【０００８】本発明における固体合成ポリマーの例としては、コラーゲン、アガロースなどの天然ポリマーに生理活性ペプチドを付加するなどの修飾をくわえたポリマー、ポリエステル、ポリエチレン、セラミックスやこれらの修飾物などの合成ポリマー、ポリＬ乳酸（ＰＬＬＡ）、ポリグリコール酸（ＰＧＡ）、乳酸ポリグリコール酸共重合体（ＰＬＧＡ）などの生体吸収性をもった生体吸収性ポリマーなどを含む。
【０００９】本発明における「液体培地」とは、細胞の増殖及び維持を支援すべく使用される成長因子及び栄養素を含む標準培地や標準培地に動物血清をはじめとする種々の添加物を加えた培地である。用いる標準培地は培養を所望する細胞種によって異なり、通常動物細胞の培養で用いられるイスコフ培地、ＲＰＭＩ培地、ダルベッコＭＥＭ培地など培地を用いうるが、公知文献等により、細胞の増殖及び維持に有効であることが知られている血清以外の因子、たとえば血清アルブミン、トランスフェリン、脂質及び脂肪酸源、コレステロール、ピルビン酸塩、グルココルチコイド、ＤＮＡ及びＲＮＡ合成用ヌクレオシド、増殖因子（例えば表皮成長因子、線維芽細胞成長因子、血小板由来成長因子及びインシュリン）、並びに細胞外マトリックス細胞（例えばコラーゲン、フィブロネクチン及びラミニン）等を添加してもよい。
【００１０】本発明における液体培地体積とは、培養物を含んでいる培養器内に存在する液体培地全体の体積である。ポリマーかさ体積とは、固体ポリマーが粒子状の場合は培養器内における沈降体積、ポリマーがシート状、円柱状などの場合は固体ポリマー材料の外側体積である。
【００１１】
【実施例】以下に実施例により本発明をより詳細に説明するが、本発明はこれらにより限定されるものではない。
【００１２】
【実施例１】
ブタの大腿骨ヒザ関節軟骨をメスで採取し、０．２５％コラゲナーゼ溶液（ＤＭＥＭ＋１０％ＦＣＳに溶かす。）に懸濁し、３７℃で４時間インキュベートして、軟骨細胞懸濁液を得た。氷浴中の１５ｍｌ容遠心管の中でＭＥＭ培地（１０倍濃度、ＬＩＦＥ　ＴＥＣＨＮＯＬＯＧＩＥＳ）０．９ｍｌ、Ｈｅｐｅｓ（１００倍濃度）０．０９ｍｌ、ＮａＨＣＯ３（１００倍濃度）０．０９ｍｌ、抗生物質０．０９ｍｌ、蒸留水０．６３ｍｌ、ウシ胎仔血清１ｍｌをこの順によく混合しながら加え、このうちの３６０μＬに上記の軟骨細胞（１０×１０５ｃｅｌｌｓ）を加えよくピペッティングした。さらに、コラーゲン（高研、０．５％）を９２０μｌ加え十分混合した。そして、底部にＰＬＧＡメッシュの円盤（Ｊ＆Ｊ社製、厚み０．２５ｍｍ、直径６．３ｍｍ、かさ体積８μＬ）を５枚敷いた９６穴ウェルプレート（ＳＵＭＩＬＯＮ、Ｃａｔ．Ｎｏ．ＭＳ−８０９６）に、本混合液を４０μＬ注入した。プレートを３７℃、５％ＣＯ２インキュベーター内に移し、３０分間コラーゲンをゲル化させた。ゲルの上に種々の量の培地を重層した。グルコースが枯渇する前に培地を交換しながら２週間培養し、グルコース濃度測定値からグルコース消費速度を計算した。その結果、図１に示すように、重層した培地量が少ないものは高頻度で培地交換したにもかかわらず、グルコース消費速度が急速に低下したが、重層した培地量が多いものはグルコース消費速度が高い値で安定していた。すなわち、重層した培地がメッシュ体積の５以上の場合に、細胞の活性は高く維持された。
【００１３】
【発明の効果】以上示したように、本発明によれば細胞の他に少なくとも固体合成ポリマーと液体培地からなる動物細胞培養のための培養組成物を提供することができる。
【００１４】
【図面の簡単な説明】
【図１】実施例１の重層培地の量とグルコース消費速度の関係を示す図である。
【図１】
2004049197.tif 000003